(57)【特許請求の範囲】
【請求項１】
オレフィン系樹脂、スチレン系樹脂、熱可塑性エラストマーから選択された少なくとも一種の熱可塑性樹脂を押出発泡成形した発泡体であって、見掛密度が０．１ｇ／ｃｍ３以下であり、かつ表面の平均粗さが５μｍ以下であり；独立気泡率が８５〜１００％であり；表面に位置する気泡の平均気泡径をφ１、厚み方向の中央線を横切る気泡の平均気泡径をφ２としたとき、φ２が１．５〜３ｍｍ、φ１／φ２が１／３〜１／１００である発泡体。
【請求項２】
φ２が１．５〜２．５ｍｍであり、φ１／φ２が１／３〜１／５０である請求項１記載の発泡体。
【請求項３】
表面における断面曲線の最大深さが５０μｍ以下である請求項１又は２記載の発泡体。
【請求項４】
表面の平均粗さが０．１〜５μｍである請求項１〜３のいずれかに記載の発泡体。
【請求項５】
表面に位置する気泡の平均気泡径（φ１）が０．１〜０．４ｍｍであり、かつ厚み方向の中央線を横切る気泡の平均気泡径（φ２）が１．５〜２．５ｍｍであり、φ１／φ２が１／５〜１／２０である請求項１〜４のいずれかに記載の発泡体。
【請求項６】
見掛密度が０．０１〜０．０５ｇ／ｃｍ３である請求項１〜５のいずれかに記載の発泡体。
【請求項７】
光沢度が１０％以上であり、かつＪＩＳ  Ｚ０２３７に準拠した粘着力が７Ｎ／１０ｍｍ以上である請求項１〜６のいずれかに記載の発泡体。
【請求項８】
熱可塑性樹脂がオレフィン系樹脂である請求項１〜７のいずれかに記載の発泡体。
【請求項９】
他の層が積層されていない単層構造である請求項１〜８のいずれかに記載の発泡体。
【請求項１０】
被保護材における硬質の凸部又は角部をカバーするための保護材である請求項１〜９のいずれかに記載の発泡体。
【請求項１１】
熱可塑性樹脂を押出発泡する成形工程、押出発泡された発泡体を冷却する冷却工程を含む請求項１〜１０のいずれかに記載の発泡体の製造方法であって、冷却工程において、金型の先端部と冷却器の噴出口との距離０〜１２０ｍｍで、圧力０．２〜５ＭＰａ、噴射量１００〜１０００リットル／分の圧縮エアーを噴射して発泡体を冷却する方法。
【請求項１２】
請求項１〜１０のいずれかに記載の発泡体で形成された保護材であって、被保護材における硬質の凸部又は角部をカバーするための保護材。
【発明の詳細な説明】
【技術分野】
【０００１】
本発明は、建築物や家具などの硬質な凸部又は角部をカバー又は保護するために有用な発泡体及びその製造方法並びにその用途に関する。
【背景技術】
【０００２】
建築物又は建造物、車両、家具などの表面における凸部又は角部（縁部やコーナーなど）が硬質である場合、転倒時に前記凸部又は角部と衝突することなどによる事故を防止するために、前記凸部又は角部を柔軟な発泡成形体（発泡シートなど）で保護又はカバーする方法が知られている。このような発泡成形体は、例えば、家具などをカバーする場合、通常、両面テープなどの面状テープを用いて家具の凸部又は角部に装着されるが、面状テープでは成形体と面状テープとが面接触する。そのため、発泡成形体の表面平滑性が低い場合には、面状テープが発泡成形体から剥離し易く、家具などの被保護部材に強固にかつ長期間に亘り安定して固定できない。さらに、家具などに取り付ける場合、室内のインテリアとしての機能も要求されるため、装飾性も必要であり、例えば、表面が平滑で光沢などに優れていることも必要となる。
【０００３】
このような特性を充足する発泡体として、ゴム系発泡体（例えば、クロロプレンゴム、天然スポンジゴム、エチレン−プロピレンゴム、ニトリルゴム、フッ素ゴム、シリコーンゴム発泡体など）が汎用されている。しかし、ゴム系発泡体では、ゴムが架橋されているため、リサイクルができない。さらに、原料価格が高い上に、発泡倍率が２〜１０倍（通常、２〜３倍）と低いため、経済性も低い。
【０００４】
一方、発泡倍率が１０〜８０倍と高く、安価な発泡体としては、オレフィン系樹脂などの熱可塑性樹脂（又はエラストマー）で形成された発泡体が知られている。
【０００５】
特開２００８−２２１７０５号公報（特許文献１）には、柱などの棒状支持体をカバーするための保護カバーとして、ポリエチレンなどの熱可塑性樹脂を２０〜５０倍程度で押出発泡し、断面が環状であり、かつ壁部が軸方向に切断された筒状発泡体を成形する成形工程と、内外壁の収縮差を利用して、切断部に隣接する一方の側壁を他方の側壁側に曲げる折曲工程とを経ることにより、周方向に延びる厚肉部と薄肉部とで形成された周期的な肉厚差の発生を抑制した発泡体を製法する方法が開示されている。
【０００６】
また、特開２０１０−２４７１４号公報（特許文献２）には、柱や壁などの角部を損傷から守るための保護材（養生テープ）として、ポリエチレンなどの熱可塑性樹脂を２０〜５０倍程度で押出発泡して得られた発泡部材であって、頂部からＬ字状に延出した側壁部の端部を薄肉に形成するとともに、頂部および側壁部の少なくともいずれかに凹部を形成することにより、長手方向の反りが抑制され、確実に被保護部材に固定できる部材が開示されている。
【０００７】
しかし、オレフィン系樹脂などの熱可塑性樹脂で形成された発泡体では、表面平滑性が低く、面状テープを用いて家具などの被保護部材に強固に固定できず、光沢などの外観も十分でない。
【０００８】
なお、熱可塑性樹脂で形成され、かつ高発泡倍率の発泡体における表面平滑性が低い原因は、発泡倍率を上げることにより、不可避的に表面が気泡の影響を受けることにあり、表面を平滑にする方法としては、表面が平滑なスキン層を形成する方法が考えられる。表面にスキン層を形成する方法としては、共押出法やラミネート法（個別に成形したフィルム同士を溶着する方法）が考えられるが、いずれの方法でも生産性が低下し、構造も複雑となる上に、ラミネート法では、成形体の形状も限定される。
【先行技術文献】
【特許文献】
【０００９】
【特許文献１】特開２００８−２２１７０５号公報（請求項１及び７、段落［０００１］、実施例）
【特許文献２】特開２０１０−２４７１４号公報（請求項１、段落［００１３］［００２５］）
【発明の概要】
【発明が解決しようとする課題】
【００１０】
従って、本発明の目的は、発泡倍率が高く、かつ表面平滑性にも優れた発泡体及びその製造方法並びにその用途（家具などの保護材）を提供することにある。
【００１１】
本発明の他の目的は、リサイクルでき、かつ経済性にも優れた発泡体及びその製造方法並びにその用途（家具などの保護材）を提供することにある。
【００１２】
本発明のさらに他の目的は、面状テープを用いて強固かつ安定して被保護材に固定でき、かつ光沢などの外観にも優れた発泡体及びその製造方法並びにその用途（家具などの保護材）を提供することにある。
【００１３】
本発明の別の目的は、発泡倍率が高く、かつ表面平滑性にも優れるとともに、生産性も高い発泡体及びその製造方法並びにその用途（家具などの保護材）を提供することにある。
【課題を解決するための手段】
【００１４】
図２は、従来の発泡体の製造工程を説明するための概略図である。図２に示されるように、タンデム押出機２１で溶融混練された発泡性樹脂組成物は、金型（口金）２２から吐出され、大気中で発泡しながら膨張して発泡体２３を生成する。すなわち、組成物中の気泡２３ａは、金型から吐出された後、成長することにより、発泡倍率が上昇し、高発泡倍率の発泡体となる。さらに、生成した発泡体２３は、形状を固定化するために、冷却器２４によって圧縮エアー、冷却水、ブロアなどの流体を噴射して冷却するが、従来の方法では、気泡を充分に成長させるとともに、金型の冷却により成形性が低下しないように、冷却器２４は、金型と冷却器２４の噴出口との距離Ｌ２を大きくし、金型から充分に離れた位置に配設される。この場合、冷却器２４は、充分に気泡２３ａが成長した状態の発泡体を冷却するため、得られる発泡体２３は、高い発泡倍率を有する反面、大きな気泡径を有する気泡の形状が表面にも反映され、表面平滑性が低下する。
【００１５】
そこで、本発明者らは、発泡倍率が高い熱可塑性樹脂発泡体の表面平滑性が低下する原因となる表面の気泡径に着目し、気泡の成長を抑制して平滑なスキン層を形成するため試行錯誤した結果、前記冷却器２４と金型２２との距離Ｌ２を短くし、金型２２の近辺で発泡体を冷却することにより、発泡体の表面平滑性を向上することに成功した。なお、当業者であれば、気泡の成長を抑制すれば、表面平滑性が向上する反面、同時に発泡体全体の発泡倍率も上昇しないことが想定されるが、思いがけないことに、金型の近傍で発泡体を冷却しても、表面における気泡の成長のみ抑制され、気泡による影響が小さい平滑なスキン層が表面に形成されるためか、表面平滑性が向上するにも拘わらず、発泡体の発泡倍率は低下しない（見掛密度が上昇しない）ことが判明した。
【００１６】
さらに、本発明者らは、製造条件を詳細に検討し、熱可塑性樹脂を高い発泡倍率で押出発泡成形した発泡体であっても、表面平滑性に優れた発泡体を安定して調製することに成功し、本発明を完成した。
【００１７】
すなわち、本発明の発泡体は、熱可塑性樹脂を押出発泡成形した発泡体であって、見掛密度が０．１ｇ／ｃｍ３以下であり、かつ表面の平均粗さが５μｍ以下である。本発明の発泡体において、表面に位置する気泡の平均気泡径（φ１）と、厚み方向の中央線を横切る気泡の平均気泡径（φ２）との比は、φ１／φ２＝１／２〜１／１００程度であってもよい。本発明の発泡体は、表面における断面曲線の最大深さは５０μｍ以下であってもよい。また、表面の平均粗さは０．１〜３μｍ程度であってもよい。本発明の発泡体において、表面に位置する気泡の平均気泡径（φ１）は０．１〜０．５ｍｍ程度であり、かつ厚み方向の中央線を横切る気泡の平均気泡径は１〜３ｍｍ程度であってもよい。本発明の発泡体の見掛密度は０．０１〜０．０５ｇ／ｃｍ３程度である。本発明の発泡体の光沢度は１０％以上であってもよく、ＪＩＳ  Ｚ０２３７に準拠した粘着力は７Ｎ／１０ｍｍ以上であってもよい。本発明の発泡体は、独立気泡を含んでいてもよい。前記熱可塑性樹脂はオレフィン系樹脂であってもよい。本発明の発泡体は、他の層が積層されていない単層構造であってもよい。本発明の発泡体は、被保護材における硬質の凸部又は角部をカバーするための保護材として適している。
【００１８】
本発明には、熱可塑性樹脂を押出発泡する成形工程、押出発泡された発泡体を冷却する冷却工程を含む前記発泡体の製造方法であって、冷却工程において、金型の近傍で発泡体を冷却する方法も含まれる。
【発明の効果】
【００１９】
本発明では、熱可塑性樹脂を高い発泡倍率で押出発泡成形した発泡体であるにも拘わらず、表面の平均粗さが５μｍ以下である表面平滑な発泡体が得られる。この発泡体は、熱可塑性樹脂で形成されているため、リサイクルでき、かつ経済性にも優れている。さらに、表面が平滑であるため、面状テープを用いて強固かつ安定して被保護材に固定でき、かつ光沢などの外観にも優れている。本発明では、このような発泡体を高い生産性で製造できる。
【図面の簡単な説明】
【００２０】
【図１】図１は、本発明の発泡体の製造工程を説明するための概略図である。
【図２】図２は、従来の発泡体の製造工程を説明するための概略図である。
【図３】図３は、実施例１及び比較例１で得られた発泡体の断面形状の概略模式図である。
【発明を実施するための形態】
【００２１】
［発泡体］
本発明の発泡体は、熱可塑性樹脂を押出発泡成形することにより得られ、高発泡倍率であるにも拘わらず、高い表面平滑性を有している。特に、表面では、気泡径が小さく、平滑なスキン層を形成するためか、表面が高い平滑性を有しているのに対して、内部では、従来の熱可塑性樹脂発泡体と同様に、大きい気泡径が形成されており、発泡体全体としての発泡倍率は低下していない。
【００２２】
本発明の発泡体において、表面平滑性は、平均粗さ及び断面曲線の最大深さで表すことができる。
【００２３】
平均粗さは、本発明の発泡体は５μｍ以下であり、例えば、０．５〜５μｍ、好ましくは０．８〜４μｍ、さらに好ましくは１〜３．５μｍ（特に１〜２μｍ）程度である。平均粗さは、両面テープなどの面状テープに対する粘着性が高く、かつ光沢が強く、外観に優れる点から、３μｍ以下（例えば、１〜３μｍ程度）であってもよい。
【００２４】
最大粗さ（断面曲線の最大深さ）は、例えば、１１０μｍ以下（例えば、１〜１００μｍ）であってもよいが、被保護材に対する接着性又は粘着性と外観とを向上できる点から、５０μｍ以下であってもよく、例えば、１〜５０μｍ、好ましくは５〜４５μｍ、さらに好ましくは１０〜４０μｍ（特に２０〜４０μｍ）程度である。
【００２５】
平均粗さ及び最大粗さが大きすぎると、表面平滑性が低下し、両面テープなどの面状テープに対する粘着性や外観が低下する。
【００２６】
なお、本明細書において、平均粗さ及び最大粗さは、三次元表面構造解析顕微鏡に基づいて算出でき、詳細は後述の実施例に記載の方法で測定できる。
【００２７】
本発明の発泡体は、前述のように、気泡径の分布が厚み方向で異なり、表面における気泡径が内部の気泡径よりも小さい。
【００２８】
詳細には、気泡の分布状態は、中央部における気泡が最大の気泡径を有し、中央部から表面に向かって徐々に気泡径が小さくなるように分布している。さらに、気泡の断面形状は、略円状又は略楕円状であり、中央部に位置する気泡の形状は真円状に近く、表面に向かうにつれて、より楕円状（長軸が押出方向に沿った楕円状）になる傾向を有している。
【００２９】
さらに、表面に位置する気泡の平均気泡径（φ１）は、例えば、０．０５〜０．６ｍｍ、好ましくは０．１〜０．５ｍｍ、さらに好ましくは０．１５〜０．４ｍｍ（特に０．２〜０．３ｍｍ程度である。平均気泡径（φ１）が小さすぎると、発泡倍率を高めるのが困難であり、大きすぎると、表面平滑性が低下する。なお、本明細書において、「表面に位置する気泡」とは、表面から厚み方向に垂直な線を引いたとき、最初に横切る気泡を意味し、２番目以降に横切る気泡を除く意味である。
【００３０】
厚み方向の中央線を横切る気泡の平均気泡径（φ２）は、例えば、１〜３ｍｍ、好ましくは１．２〜２．８ｍｍ、さらに好ましくは１．５〜２．５ｍｍ（特に１．８〜２．３ｍｍ）程度である。平均気泡径（φ１）が小さすぎると、発泡倍率を高めるのが困難であり、大きすぎると、機械的特性が低下する。
【００３１】
さらに、両者の比率も特定の範囲にあるのが好ましく、具体的に、表面に位置する気泡の平均気泡径（φ１）と、厚み方向の中央線を横切る気泡の平均気泡径（φ２）との比は、φ１／φ２＝１／２〜１／５０程度の範囲から選択でき、例えば、φ１／φ２＝１／３〜１／３０、好ましくは１／５〜１／２０、さらに好ましくは１／６〜１／１５（特に１／７〜１／１０）程度である。この比率が小さすぎると、表面平滑性又は発泡倍率のいずれかが低下し、逆にこの比率が大きすぎると、発泡倍率を大きくするのが困難である。
【００３２】
発泡体全体における平均気泡径は、例えば、例えば、０．３〜２ｍｍ、好ましくは０．４〜１．８ｍｍ、さらに好ましくは０．５〜１．５ｍｍ（特に０．８〜１．３ｍｍ）程度である。
【００３３】
なお、本明細書では、楕円形状の気泡における気泡径は、長径と短径との平均径を意味する。
【００３４】
さらに、本明細書では、平均粗さ、断面曲線の最大深さ及び平均気泡径は、三次元表面構造解析顕微鏡を用いて測定することにより算出できる。
【００３５】
本発明の発泡体の発泡倍率は、１０倍以上の高発泡倍率であり、例えば、１０〜１００倍程度の範囲から選択でき、例えば、１５〜８０倍、好ましくは１８〜５０倍、さらに好ましくは２０〜４０倍（特に２５〜３５倍）程度である。発泡倍率が小さすぎると、柔軟性及び経済性が低下し、大きすぎると、機械的特性が低下する。
【００３６】
本発明の発泡体の密度（見掛密度）は０．１ｇ／ｃｍ３以下（例えば、０．００５〜０．１ｇ／ｃｍ３程度）の範囲から選択でき、例えば、０．００８〜０．０８ｇ／ｃｍ３、好ましくは０．００９〜０．０６ｇ／ｃｍ３、さらに好ましくは０．０１〜０．０５ｇ／ｃｍ３（特に０．０２〜０．０４ｇ／ｃｍ３）程度である。密度が小さすぎると、機械的特性が低下し、密度が大きすぎると、発泡倍率が低下する。
【００３７】
本発明の発泡体は、連続気泡構造であってもよいが、少なくとも独立気泡を含む構造が好ましく、独立気泡体が特に好ましい。独立気泡率は、例えば、例えば、８５〜１００％、好ましくは９０〜１００％（例えば、９０〜９９％）、さらに好ましくは９３〜１００％（例えば、９３〜９９％）程度であってもよい。
【００３８】
発泡体表面の光沢度は、例えば、１０％以上であり、例えば、１０〜５０％、好ましくは１５〜４０％、さらに好ましくは１８〜３０％（特に２０〜２５％）程度である。光沢度が低すぎると、装飾的な効果が低下し、光沢度が１５％以上（特に２０％以上）であれば、装飾的な効果が大きくなる。
【００３９】
本発明の発泡体は表面が平滑であるため、面状テープに対する粘着性も優れており、ＪＩＳ  Ｚ０２３７の粘着テープ試験において、粘着力が、例えば、７Ｎ／１０ｍｍ以上であってもよく、好ましくは８〜２０Ｎ／１０ｍｍ、さらに好ましくは１０〜１８Ｎ／１０ｍｍ（特に１２〜１５Ｎ／１０ｍｍ）程度である。
【００４０】
本発明の発泡体の形状は、特に限定されず、用途に応じて選択できるが、被保護材の硬質な凸部又は角部をカバー又は保護するための保護材として利用する場合、前記凸部又は角部の形状に応じて選択できる。具体的な形状としては、例えば、シート状、フィルム状、二次元網目（ネット）状などの二次元的形状、ブロック状、板状、パイプ状などの三次元的形状であってもよい。これらの形状のうち、表面が平滑で両面テープとの粘着性に優れる点から、平面形状を有する形状が好ましく、例えば、テーブルなどの家具の縁部などをカバーし易い点から、シート状又は板状、テープ状又は長尺形状、断面Ｌ字状の長尺形状、断面コ字状の長尺形状、断面Ｖ字状の長尺形状などであってもよい。
【００４１】
本発明の発泡体には、さらに他の層を積層してもよいが、少なくとも一方の面は表面平滑な面が露出している必要があり、通常、他の層を積層していない単層構造である。
【００４２】
本発明の発泡体の厚みは、例えば、被保護材の種類に応じて、十分な保護性能を有する範囲から選択でき、例えば、３〜５０ｍｍ、好ましくは５〜３０ｍｍ、さらに好ましくは７〜２０ｍｍ（特に８〜１５ｍｍ）程度であってもよい。
【００４３】
本発明の発泡体は、表面に平滑なスキン層を有していてもよく、スキン層の平均厚みは、例えば、２０〜１０００μｍ、好ましくは５０〜５００μｍ、さらに好ましくは８０〜２００μｍ程度であってもよい。
【００４４】
発泡体は、少なくとも熱可塑性樹脂を含む発泡性樹脂組成物を発泡することにより得られ、熱可塑性樹脂としては、例えば、オレフィン系樹脂、スチレン系樹脂、塩化ビニル系樹脂、酢酸ビニル系樹脂、ポリビニルアルコール系樹脂、アクリル系樹脂、ポリアセタール系樹脂、ポリエステル系樹脂、ポリカーボネート樹脂、ポリアミド系樹脂、これらの樹脂の構成成分を含む熱可塑性エラストマーなどが挙げられる。これらの樹脂は単独又は二種以上組み合わせてもよい。
【００４５】
これらの樹脂のうち、オレフィン系樹脂（例えば、ポリエチレン系樹脂、ポリプロピレン系樹脂など）、スチレン系樹脂（例えば、ポリスチレンなど）、熱可塑性エラストマー（例えば、オレフィン系熱可塑性エラストマー、スチレン系熱可塑性エラストマーなど）が好ましく、高い発泡倍率が可能であり、かつ柔軟性や弾性などの機械的特性にも優れる点から、オレフィン系樹脂が特に好ましい。
【００４６】
オレフィン系樹脂としては、ポリエチレン（高密度ポリエチレン、低密度ポリエチレン、直鎖状低密度ポリエチレンなどのポリエチレン）、ポリプロピレン、エチレン−プロピレン共重合体などのα−Ｃ２−４鎖状オレフィン単独又は共重合体、エチレン−酢酸ビニル共重合体（ＥＶＡ樹脂）などが挙げられ、高密度ポリエチレン、低密度ポリエチレン、直鎖状低密度ポリエチレンなどのポリエチレン系樹脂が汎用される。
【００４７】
発泡性樹脂組成物は発泡剤を含んでいてもよい。発泡剤としては、慣用の発泡剤を使用でき、分解性発泡剤（化学発泡剤）であってもよいが、簡便な方法で、発泡倍率を向上できる点から、揮発性発泡剤（物理発泡剤）が好ましい。揮発性発泡剤としては、例えば、無機系発泡剤（窒素、二酸化炭素、酸素、空気、水など）、有機系発泡剤（脂肪族炭化水素、脂環族炭化水素、芳香族炭化水素、塩化炭化水素、フッ化炭化水素、アルコール類、エーテル類、アルデヒド類、ケトン類など）などが挙げられる。これらのうち、安価で毒性が低い点から、ブタン（ｎ−ブタン、イソブタン）やペンタン（ｎ−ペンタン、イソペンタンなど）などの低級脂肪族炭化水素が汎用される。
【００４８】
発泡剤の割合は、例えば、熱可塑性樹脂１００重量部に対して、例えば、０．０１〜３０重量部、好ましくは０．１〜２５重量部、さらに好ましくは１〜２０重量部（特に５〜１５重量部）程度である。
【００４９】
発泡性樹脂組成物は発泡核剤を含んでいてもよい。発泡核剤としては、例えば、ケイ素化合物（タルク、シリカ、ゼオライトなど）、無機酸塩（重炭酸ナトリウム、炭酸カルシウム、炭酸マグネシウム、炭酸水素ナトリウム、炭酸アンモニウムなどの炭酸塩又は炭酸水素塩など）、有機酸又はその塩（クエン酸、クエン酸ナトリウム、ステアリン酸カルシウム、ステアリン酸アルミニウム、ステアリン酸亜鉛など）、金属酸化物（酸化亜鉛、酸化チタン、酸化アルミニウムなど）、金属水酸化物（水酸化アルミニウムなど）などが挙げられる。これらの発泡核剤は単独で又は二種以上組み合わせて使用してもよい。
【００５０】
発泡核剤の割合は、熱可塑性樹脂１００重量部に対して、例えば、０．０１〜１０重量部、好ましくは０．０５〜５重量部、さらに好ましくは０．１〜３重量部（特に０．５〜２重量部）程度である。
【００５１】
発泡性樹脂組成物は収縮防止剤を含んでいてもよい。収縮防止剤としては、例えば、脂肪酸エステル（パルミチン酸モノ乃至トリグリセリド、ステアリン酸モノ乃至トリグリセリドなどのＣ８−２４脂肪酸と多価アルコールとのエステルなど）、脂肪酸アミド（パルミチン酸アミド、ステアリン酸アミドなどのＣ８−２４脂肪酸アミドなど）などが挙げられる。これらの収縮防止剤は、単独で又は二種以上組み合わせて使用できる。
【００５２】
収縮防止剤の割合は、熱可塑性樹脂１００重量部に対して、例えば、０．０１〜３０重量部、好ましくは０．０５〜２０重量部、さらに好ましくは０．１〜１０重量部（特に１〜５重量部）程度である。
【００５３】
発泡性樹脂組成物は、慣用の添加剤、例えば、着色剤（染料や顔料など）、表面平滑剤、気泡調整剤、安定剤（酸化防止剤、熱安定化剤、紫外線吸収剤など）、粘度調節剤、相溶化剤、分散剤、帯電防止剤、ブロッキング防止剤、防曇剤、充填剤（炭酸カルシウム、炭素繊維など）、滑剤、離型剤、潤滑剤、衝撃改良剤、可塑剤、難燃剤、バイオサイド（殺菌剤、静菌剤、抗かび剤、防腐剤、防虫剤など）、消臭剤などを含んでいてもよい。これらの添加剤は、単独で又は二種以上組み合わせて使用できる。
【００５４】
［発泡体の製造方法］
本発明の発泡体の製造方法は、熱可塑性樹脂を押出発泡する成形工程、押出発泡された発泡体を冷却する冷却工程を含み、冷却工程において金型の近傍で発泡体を冷却する。以下に必要に応じて添付図面を参照しつつ、本発明の製造方法を説明する。
【００５５】
図１は、本発明の発泡体の製造工程を説明するための概略図である。
【００５６】
図１に示されるように、成形工程において、タンデム押出機１で溶融混練された発泡性樹脂組成物は、金型（口金）２から吐出され、大気中で発泡しながら膨張して発泡体３を生成する。
【００５７】
さらに、生成した発泡体３は、冷却工程において、形状を固定化するために、冷却器４により圧縮エアー、冷却水、ブロアなどの流体を噴射して冷却するが、表面における気泡の成長を抑制し、表面平滑性を向上させるために、冷却器４は、従来の装置よりも金型に近接した距離Ｌ１の位置に配設される。そのため、気泡３ａは、特に表面近傍において、従来の装置に比べて、気泡の成長が抑制される。
【００５８】
圧縮エアーなどの流体は、金型（口金）２の先端部が過冷却されないように、金型（口金）２から押出発泡された発泡性樹脂組成物に対して垂直方向、又は垂直方向から押出方向に傾斜させた方向に噴射するのが好ましい。噴射方向を調整しても金型（口金）の過冷却が起こる場合、金型（口金）２と冷却器４との間に遮熱板を配設してもよい。
【００５９】
本発明の方法では、成形工程において、押出機としては、例えば、単軸押出機（例えば、ベント式押出機など）、二軸押出機（例えば、同方向二軸押出機、異方向二軸押出機など）などが利用でき、発泡条件を調整し易く、高発泡率を実現できる点から、タンデム押出機などの多段押出機が好ましい。タンデム押出機は、単軸押出機を２台直列に配置してもよく、下流側の第２押出機のスクリュー径は、上流側の第１押出機のスクリュー径に対して、例えば、１．１〜１．５倍、好ましくは１．２〜１．４倍程度であってもよい。
【００６０】
成形工程において、発泡剤を導入する方法は特に限定されず、分解性発泡剤（化学発泡剤）を予め発泡性樹脂組成物に配合してもよいが、簡便な方法で、発泡倍率を向上できる点から、押出機において揮発性発泡剤（物理発泡剤）を導入するのが好ましい。
【００６１】
口金の吐出口（ダイのリップ）の形状は、保護材の形状に応じて、スリット状、Ｌ字状、コ字状などの形状であってもよい。
【００６２】
溶融混練及び押出発泡の製造条件としては、慣用の発泡体の製造方法における製造条件を利用できる。
【００６３】
冷却工程では、従来の方法に比べて、金型の近傍で発泡体を冷却するが、具体的には、図１の距離Ｌ１（金型の先端部と冷却器の噴出口との押出機の軸方向における距離）は、冷却能に応じて適宜選択できるものの、１２０ｍｍ以下程度に調整してもよく、例えば、０〜１２０ｍｍ、好ましくは１０〜１００ｍｍ、さらに好ましくは３０〜８０ｍｍ（特に４０〜６０ｍｍ）程度である。本発明では、従来の方法に比べて、距離Ｌ１が短いため、口金から押し出された発泡体の表面における気泡が大きく成長する前に、冷却して気泡の成長を抑制するため、発泡体の表面近傍の気泡径が小さく抑制されることにより、表面が均一なスキン層が形成されるためか、発泡体の表面は平滑に調製される。距離Ｌ１が大きすぎると、気泡が成長しすぎて、表面平滑性が低下し、小さすぎると、金型が過冷却されて成形性が低下する。
【００６４】
冷却器を用いた冷却方法において、冷却媒体としては、圧縮エアーの他、空気（ブロア）、水などが挙げられる。冷却方法としては、圧縮エアーを噴射する方法の他、ブロアで冷却する方法、水を噴霧して冷却する方法、冷却ジャケットを用いて冷却する方法などが挙げられる。冷却媒体の温度は、例えば、０〜６０℃、好ましくは５〜５５℃、さらに好ましくは１０〜５０℃程度であってもよい。
【００６５】
圧縮エアーを噴射する方法において、エアーの圧力は、例えば、０．１〜１０ＭＰａ、好ましくは０．２〜５ＭＰａ、さらに好ましくは０．３〜１ＭＰａ程度であってもよい。圧縮エアーの噴射量は、例えば、１００〜１０００リットル／分、好ましくは２００〜５００リットル／分、さらに好ましくは２５０〜４００リットル／分程度であってもよい。
【実施例】
【００６６】
以下に、実施例に基づいて本発明をより詳細に説明するが、本発明はこれらの実施例によって限定されるものではない。なお、実施例で得られた発泡シートの特性は、下記の方法に従って評価した。
【００６７】
［最大粗さ及び平均粗さ］
発泡体表面の最大粗さ（断面曲線の最大深さ）、平均粗さを、三次元表面構造解析顕微鏡（Ｚｙｇｏ社製「Ｎｅｗ  Ｖｉｅｗ  ５０００」）を用いて、倍率２０倍で面積（０．３６ｍｍ（Ｘ方向）×０．２７ｍｍ（Ｙ方向））について測定し、ｎ＝５の平均値で表した。
【００６８】
［平均気泡径］
断面曲線の最大深さ及び平均粗さと同様の方法で、表面に位置する気泡の気泡径（φ１）と、厚み方向の中央線を横切る気泡の気泡径（φ２）とを測定し、ｎ＝５の平均値で表した。
【００６９】
［見掛密度］
電子比重計（ミラージュ貿易（株）製「ＭＤ−２００Ｓ」）を使用して測定した。
【００７０】
［粘着力］
両面テープ（日東電工（株）製「ＮＤ−２５０」、巾１２ｍｍ）を用いて、ＪＩＳ  Ｚ０２３７の粘着テープ試験に準拠して、粘着力を引張試験機（安田精機製作所（株）製「ＬＲ１０Ｋ」）で測定した。
【００７１】
［光沢度］
グロスチェッカー（（株）堀場製作所製「ＩＧ−２００」）を用いて測定した。
【００７２】
［総合評価］
得られた発泡体について、表面の平滑性と外観とを触った感触及び目視で観察し、評価した結果を以下の基準で評価した。
【００７３】
○：触った感触が滑らかであり、かつ光沢が非常に高く、外観にも優れる
△：触った感触がややざらつき、皺状の筋は見られないものの、光沢がない
×：触った感触がざらつき、皺状の筋が見られる。
【００７４】
実施例１
タンデム押出機（１段目：スクリュー径φ５０ｍｍ、２段目：スクリュー径φ６５ｍｍ）に下記処方の樹脂組成物を投入し、１段目の押出機の途中からブタンガス８重量部をポンプで加圧注入し、２段目の押出機内で発泡領域まで冷却し、口金温度１０５℃の温度でＬ型のリップ形状を有する口金から発泡性樹脂組成物を押出発泡した。なお、金型と冷却器との距離Ｌ１を５０ｍｍとして、圧縮エアーを噴射するための冷却装置を配設した。この冷却装置からは、冷却量として、圧力０．５ＭＰａ、噴射量３００リットル／分の冷却量で、圧縮エアーを押出発泡して得られる発泡体の表面に対して噴射し、発泡体を冷却し、幅５０ｍｍ（Ｌ字の一辺の幅）及び厚み１１ｍｍで、見掛密度０．０３２９ｇ／ｃｍ３の発泡体を得た。
【００７５】
（樹脂組成物）
ＬＤＰＥ（東ソー（株）製「ペトロセン１７３Ｒ」）１００重量部
収縮防止剤（ステアリン酸モノグリセライド、ベーリンガーインゲルハイムケミカルズ（株）製「アクティベックス３２５」）３重量部
核剤（永和化成（株）製「ポリスレンＥＥ２７５」）１．２重量部。
【００７６】
実施例２
金型の厚みを変える以外は実施例１と同様にして、幅５０ｍｍ及び厚み２０ｍｍで、見掛密度０．０３２５ｇ／ｃｍ３の発泡体を得た。
【００７７】
実施例３
金型と冷却器との距離Ｌ１を１００ｍｍに変える以外は実施例１と同様にして、幅５０ｍｍ及び厚み１１ｍｍで、見掛密度０．０３１８ｇ／ｃｍ３の発泡体を得た。
【００７８】
比較例１
金型と冷却器との距離Ｌ１を１５０ｍｍに変える以外は実施例１と同様にして、幅５０ｍｍ及び厚み１１ｍｍで、見掛密度０．０３２０ｇ／ｃｍ３の発泡体を得た。
【００７９】
比較例２
金型と冷却器との距離Ｌ１を２００ｍｍに変える以外は実施例１と同様にして、幅５０ｍｍ及び厚み１１ｍｍで、見掛密度０．０３２７ｇ／ｃｍ３の発泡体を得た。
【００８０】
比較例３
金型と冷却器との距離Ｌ１を２００ｍｍに変える以外は実施例２と同様にして、幅５０ｍｍ及び厚み２０ｍｍで、見掛密度０．０３２０ｇ／ｃｍ３の発泡体を得た。
【００８１】
【表１】
0005755987.tif 000002
【００８２】
表１の結果から明らかなように、実施例の発泡体は、表面平滑性が高いのに対して、比較例の発泡体は、表面平滑性が低い。
【００８３】
図３は、実施例１及び比較例１で得られた発泡体の断面形状の概略模式図である。図３の（ａ）図は、実施例１の発泡体を示し、厚み方向Ｘの中央線付近の気泡径が大きく、表面に位置する気泡は、長軸方向が押出方向に向いた楕円形状であり、中央の気泡よりも気泡径は小さい。これに対して、図３の（ｂ）図は、比較例１の発泡体を示し、気泡径は全体的に均一である。
【産業上の利用可能性】
【００８４】
本発明の発泡体は、建築物又は建造物、車両、家具などの被保護材の表面における硬質な凸部又は角部（縁部やコーナーなど）をカバー又は保護するための保護材として利用でき、特に、前記凸部又は角部に対して、両面テープなどの面状テープを用いて固定する保護材や、テーブルや家具などの室内インテリアの保護材として有用である。
【符号の説明】
【００８５】
１，２１…タンデム押出機
２，２２…金型
３，２３…発泡体
３ａ，２３ａ…気泡
４，２４…冷却器
【図１】
0005755987.tif 000003
【図２】
0005755987.tif 000004
【図３】
0005755987.tif 000005